(57)【要約】      （修正有）【課題】抵抗力及びライフサイクルの面で織物の特徴に悪影響を与えることがなく、かつ変更可能な外観を備える織物、及びその織物を製造するための方法の提供。【解決手段】織物、縦糸２と横糸３，４を備え、横糸３，４は、第１横糸３及び第２横糸４を備え、第１横糸３及び縦糸２は、織物１の基礎層を形成しており、また、少なくとも１本又は複数本の第２横糸４は、織物１の付加層を形成しており、この付加層は、一定のストレスを加えると、基礎層を損傷することなく破壊されて、織物の外観、及びその織物で作製される衣類の外観を変化させるようになっている。【選択図】図３
2015052195.tif 000002
【特許請求の範囲】
【請求項１】
織られている縦糸（２）と横糸（３）（４）を備え、表面（５）と裏面（６）を有し、前記横糸（３）は、複数の第１横糸（３）と、少なくとも１本若しくは複数の第２横糸（４）とを備え、
前記織物の複数の第１縦糸（２）及び複数の第１横糸（３）は、前記織物の基礎層（１ａ）を形成し、かつ、前記少なくとも１本又は複数本の第２横糸（４）は、前記織物における外面（７´）の形態の付加層（１ｂ）を形成してなる織物（１）であって、
前記付加層（１ｂ）は、前記織物の表面（５）に位置しており、
前記第１の横糸（３）と第２横糸（４）とは異なる糸であって、前記織物の領域に負荷されるストレスに対して異なる作用を選択的に行うようになっており、
そのため、前記織物における付加層（１ｂ）内の第２横糸（４）の少なくとも一部は、前記繊維の少なくとも一領域（１１）に負荷されるストレスの下で破壊され、
かつ、少なくとも前記領域（１１）内の基礎層（１ａ）における第１の横糸（３）は、前記ストレスに耐えるようになっていることを特徴とする織物（１）。
【請求項２】
前記ストレスは、機械的なストレスであり、かつ、前記第２横糸（４）を破壊するための力は、前記第１横糸（３）を破壊する力よりも小さく、前記第１横糸（３）を破壊する力の１／２〜１／７であることを特徴とする請求項１に記載の織物。
【請求項３】
第２横糸（４）を破壊する力は、前記第１横糸（３）を破壊する力の１／３〜１／５であることを特徴とする請求項２に記載の織物。
【請求項４】
第２横糸（４）の番手は、前記第１横糸（３）の５〜８倍異なっていることを特徴とする請求項１〜３のいずれかに記載の織物。
【請求項５】
第２横糸（４）は、３本以上の縦糸（２）の上を通ることによって、好ましくは５本以上の縦糸（２）を通ることによって、更に好ましくは、７本以上の縦糸を通ることによって、前記織物の表面（５）に沿う上部（７）を形成していることを特徴とする請求項１〜４のいずれかに記載の織物。
【請求項６】
第２横糸（４）は、２０本までの縦糸（２）上を通ることによって、好ましくは１５本までの縦糸（２）を通ることによって、更に好ましくは、最大１２本の縦糸を通ることによって、前記織物の表面（５）に沿う上部（７）を形成していることを特徴とする請求項５に記載の織物。
【請求項７】
第１横糸（３）は、２本以上の縦糸（２）の下を通ることによって、前記織物の裏側（６）に沿う下部（８）を形成していることを特徴とする請求項１〜６のいずれかに記載の織物。
【請求項８】
前記第２横糸（４）は、単一糸からなり、かつ、前記縦糸（２）及び／又は第１横糸（３）は、単一糸及び／又は捻り糸からなっていることを特徴とする請求項１〜７のいずれかに記載の織物。
【請求項９】
前記第２横糸（４）は、前記第１横糸（３）及び／又は前記縦糸（２）に対して、異なる色を有していることを特徴とする請求項１〜８のいずれかに記載の織物。
【請求項１０】
前記第２横糸（４）は、前記第１横糸（３）、及び／又は前記縦糸（２）に対して、異なる材質を有することを特徴とする請求項１〜９のいずれかに記載された織物。
【請求項１１】
前記織物は、デニム織物であり、好ましくは、インディゴ染めのデニム織物であることを特徴とする請求項１〜１０のいずれかに記載された織物。
【請求項１２】
前記縦糸（２）及び第１横糸（３）は、縦糸に面する綾織物を形成するように織られていることを特徴とする請求項１〜１１のいずれかに記載された織物。
【請求項１３】
前記織物（１）の表側（５）は、衣類を着用したときに見える外側であり、かつ、裏側（６）は、衣類を着用したときに見えない内側であることを特徴とする請求項１〜１２のいずれかに記載された衣類（１０）。
【請求項１４】
縦糸（２）と横糸（３）（４）とを織り合せる工程を備え、
前記横糸は、複数の第１横糸（３）及び少なくとも１本又は複数の第２横糸（４）を備えており、
これにより、表面（５）と裏面（６）とを有する織物を形成し、
前記表面（５）は、前記織物からなる衣類（１０）を着用したときに視認される側に対応するようになっており、
前記横糸（３）（４）は、前記縦糸（２）の上下に延在し、前記縦糸（２）に対して対応する上部（７）（７´）及び下部（８）（８´）を提供し、
前記縦糸（２）及び前記第１横糸（３）は前記織物の基礎層（１ａ）を形成し、かつ、
前記少なくとも１本又は複数本の第２の横糸（４）が、前記織物の付加層（１ｂ）を形成している、請求項１〜１３のいずれかに記載の織物（１）を製造する方法であって、
前記付加層（１ｂ）は、前記織物の表面（５）に設けられ、
前記第１横糸（３）と前記第２横糸（４）とは異なっており、
前記付加層（１ｂ）内の前記第２横糸の上部（７´）は、３〜２０本、好ましくは４〜１５本、さらに好ましくは４〜１２本の範囲内の縦糸（２）の量を超えて通すことによって、前記織物の表面（５）に沿って延在させることを特徴とする織物（１）を製造する方法。
【請求項１５】
前記第１横糸（３）及び第２横糸（４）は、前記織物の領域に負荷される同じストレスに対し、選択的に異なる挙動を示すようにする方法であって、前記織物の少なくとも一つの領域に負荷される前記ストレスの下で前記織物の付加層（１ｂ）内の第２横糸（４）の少なくとも一部を破壊し、前記第１横糸（３）は、前記ストレスに耐えるようになっていることを特徴とする請求項１４に記載の方法。
【請求項１６】
請求項１〜１２のいずれかに記載の織物を作製し、前記織物から衣類（１０）を製造する工程を有する衣類の作製方法であって、前記織物が、基礎層（１ａ）を形成する縦糸（２）及び複数の第１横糸（３）と、前記織物の表面において付加層（１ｂ）を設けるために前記織物に織り込まれた少なくとも１本又は複数本の第２横糸（４）とを有しており、前記織物の表面（５）が、前記衣類（１０）の外側となるように製造することを特徴とする衣類の作製方法。
【請求項１７】
ストレスを、前記着用品の織物の表側の少なくとも一つの領域（１１）に負荷して、前記破壊可能な第２横糸（４）の少なくとも一部を破壊し、それにより、前記領域（１１）における基礎層（１ａ）の少なくとも第１横糸を、前記ストレスに耐えるようにする工程を、さらに備えていることを特徴とする請求項１６に記載の方法。
【請求項１８】
外的ストレスを前記繊維の少なくとも一つの領域に負荷する工程は、化学品を添加する洗濯処理、アブレーション処理、サンドペーパを使用する摩耗、ストーンウォッシュ処理、炎による燃焼、又はレーザ処理による摩耗から選択される処理、又は前記処理のうち２以上の組み合わせであることを特徴とする請求項１７に記載の方法。
【請求項１９】
外的ストレスを前記織物に負荷する工程は、前記衣類を着ることによるアブレーションにより実行されることを特徴とする請求項１６又は１８に記載の方法。
【請求項２０】
前記織物の少なくとも一つの領域（１１）の上に、前記外的ストレスを負荷する工程中に、破壊される前記第２横糸を除去する工程をさらに備えることを特徴とする請求項１６〜１９のいずれかに記載の方法。
【請求項２１】
請求項１６〜２０のいずれかの方法により得られる衣類。
【発明の詳細な説明】
【技術分野】
【０００１】
本発明は、外観を変更しうる織物、及びその製造方法に関する。特に、本発明は、衣料品を製造するのに使用される織物に関する。
【背景技術】
【０００２】
以下に述べるのは、デニム織物の製造に関してである。しかし、本発明は、この種の織物に限られるものではなく、本発明は、所定のパターンを形成するべく、複数の横糸と縦糸とを織り合わせてなる、いかなる織物にも適用可能である。
【０００３】
デニムは、異なる外観を呈し、織物の表側、即ち、織物によって作製された衣料を着用すると、視認される表側は、異なる視覚的効果を呈する。そのために、デニムは、織物に適用できる仕上げ処理によって様々に変更され、ファッション業界で人気を博している。
【０００４】
従って、織物によって作製された衣料品の外観は、様々な仕上げ技術を用いて変更することができる。また例えば、織物を、不浸透性としたり、様々な肌触り感を出すために、化学薬品を用いてコーティング加工することは、関係業界で公知である。
【０００５】
他の公知の仕上げ処理は、例えばストーンウォッシュの洗濯処理である。この洗濯処理では、織物は、軽石で満たされたシリンダの中で洗濯される。この洗濯のシリンダの回転中、織物には、その上に落ちてくる石が接触する。
【０００６】
更に、デニム、及び特にインディゴ染めの織物が使用され、かつ、このインディゴ染めが、糸の表面に対してのみ行われ、糸の芯が染められずに残されているとき、ストーンウォッシュの仕上げ処理が、インディゴで染められていない芯の量を変えることで、視覚できるようにすることができる。
【０００７】
衣服業界や織物業界では、上述した様々の仕上げ処理によって、織物をファッショナブルにさせるような視覚的効果を発揮させている。
【発明の概要】
【発明が解決しようとする課題】
【０００８】
しかし、仕上げ処理により、織物の抵抗力は低下し、その結果、織物によって作製された衣服の寿命は短くなる。事実、仕上げ処理は、その処理の際、織物の上及び特に織り合せられる横糸と縦糸の上に直接に施されている。そのため、織物が弱くなることは避けられず、公知の仕上げ処理によると、抵抗力についてネガティブな影響を受けることとなる。
【０００９】
更に、公知の仕上げ処理によって得られる、視覚的効果及び外観には限度があり、製造者が異なっても、作製される衣類は、似通ったものになってしまう。そのため、製品の商業的魅力は減じ、かつ製品がどのメーカーによるものであるかについて区別しにくくなる。
【００１０】
本発明の目的は、上述の課題を解決し、特に、抵抗力及びライフサイクルの面で悪影響を与えることがなく、かつ変更可能な外観を備える織物、及びその織物の製造のための方法を提供することである。
【００１１】
本発明の他の目的は、視覚的に異なる外観を呈する織物を提供すること、並びに全体の製造コストを上げることなく、その織物を製造する方法を提供することである。
【課題を解決するための手段】
【００１２】
上記の目的及びそれ以外の目的は、請求項１６に記載の方法によって製造される請求項１に記載の織物によって達成される。本発明の他の局面は、他の請求項に記載の通りである。
【００１３】
本発明の織物は、複数の縦糸と、所定のパターンで織り合せられた複数の第１の横糸及び第２横糸を備えている。このパターンは、表側と裏側を備える織物に関する。横糸は、縦糸の上下に延在し、かつ、縦糸に対応する上部及び下部を提供する。下部は、横糸を、織物の裏側に沿って通すことにより形成される。上部は、横糸が、織物の表側に沿って通すことにより形成される。
【００１４】
本発明の一態様によれば、複数の第１横糸及び複数の縦糸が、複数の第２横糸のための支持部を提供するようになっている。さらに詳細に述べると、第１横糸及び複数の縦糸は、織物の基礎層を形成する。少なくとも１本若しくは複数本の第２横糸は、織物の付加層を形成する。糸からなるこの付加層は、織物の機械的性質に貢献しない。むしろ、この付加層は、織物から部分的に除去される「犠牲的な」層である。
【００１５】
後でより詳細に説明するが、少なくとも１本若しくは複数本の第２横糸は、第１横糸に対し、及び／又は、縦糸に対し、異なる特徴を備えている。即ち、第２横糸によって形成されている付加層は、織物にストレスが負荷されるとき、第１横糸及び／又は縦糸に対して異なる挙動を示す。
【００１６】
本発明の織物は、織物の少なくとも一領域に負荷される外的ストレスの下で、第２横糸の少なくとも一部が破壊され、及び／又は、織物から除去されると同時に、第１横糸は、同じ外的ストレスに耐える。
【００１７】
この「外的ストレス」の表現は、本明細書では、織物にストレスが負荷されることを示すために使用されている。即ち、ストレスは作用であり、この作用は、手動又は自動的に織物上に働く。例えば、この作用は、工具、軽石のような適当な道具によるアブレーション、例えば摩耗のような機械的なストレス、洗剤、溶液若しくは漂白剤を使用する化学的ストレス、又は、炎による燃焼やレーザを例とする第２横糸の燃焼を含んでいる。第１横糸及び縦糸に対する第２横糸が示す異なる挙動の結果として、異なる特徴、特に破壊力、また番手若しくは張力により、同じように負荷されるストレスに対する反応が異なり、かつ、織物から第２横糸は少なくとも部分的に除去される。
【００１８】
さらに詳細には、本発明によれば、第２横糸を破壊するために負荷されるストレスは、第１横糸を破壊（燃焼、損傷、又は溶解）することができない。言い換えれば、第１の横糸は、第２の横糸を破壊させる外的ストレスに耐える。即ち、本発明の一形態によれば、縦糸は、破棄されることなく、第２横糸を壊すストレスに耐えることができることにも着目すべきである。本発明の他の態様によれば、同じようなストレス又は他のタイプのストレス、例えば摩耗は、第２横糸が縦糸及び第１横糸の基礎となる織物に（例えば孔を開けることによって）損傷を与えるために、既に第２の横糸が除去されている領域に適用される。
【００１９】
前述したように、ストレスは織物側に負荷される。織物側は、本発明の織物を用いて作製された着用品又は衣類の見える側と対応しつつ、織物の視覚側の上の第２横糸の上部の少なくとも一部を、破壊かつ除去する。織物の視覚側から第２横糸を除去することを、より容易にするために、第２横糸の上部は、比較的長く、かつ、第２横糸の下部は、できるだけ短い。第２横糸は、少なくとも１本以上、より好ましくは少なくとも３本、より好ましくは４本、５本以上の縦糸の上を通糸することによって、最も好ましくは７本以上の縦糸の上を通糸することによって、織物の表側に沿った箇所の上で形成するように織られていると有益である。
【００２０】
織物に負荷されるストレスによって、第２横糸を破壊することがより難しくなるおそれがあるため、通糸した縦糸の本数次第で、第２横糸によって形成された上部の長さをあまり短くすることができないことに着目しなければならない。
【００２１】
言い換えると、もし第２横糸によって形成された上部の長さが短すぎる場合には、第１横糸、及び／又は、縦糸に影響を与えることなく、第２横糸のみを破壊することができる外的ストレスを負荷することは難しいと思われる。
【００２２】
本発明の好ましい形態によれば、第２横糸の上部の最大長さは、２０本の縦糸まで、通糸することによって、好ましくは１３〜１５本の縦糸を通糸することによって、織物の表側に沿った上部を形成する最大長さが必要とされている。上部のための好ましい範囲は、織物中、４本から１２本の縦糸の通糸である。
【００２３】
第２横糸によって形成されている上部の、上記した最小、および最大の長さは、第２の横糸の所望の部分を効果的に破壊することを可能とし、同時に、上部はあまりに長く、かつ、あまりに緩く（即ち長すぎる）なるような、作製により織物の審美的外観にネガティブな影響を与えないことが、本出願人によって見出された。
【００２４】
有利なことに、少なくとも１本又は複数本の第２横糸が存在すると、織物の外側の視覚的外観を変えることができる。事実、第１横糸と比較して、第２横糸は、容易く破壊され、その結果、織物の外側（着用される衣類の表側）の少なくとも一部の領域から、少なくとも一部を除去することができる。
【００２５】
事実、第２横糸によって形成されている付加層は、第１横糸と縦糸とによって形成されている基礎層が見えるように、織物の表面の少なくとも一部から容易く除去できる。言い換えると、第２横糸は、このように付加的かつ破壊可能な層を形成しながら、第１横糸及び縦糸から作製されている基礎層を覆う。適切な外力を、適切な時間織物に負荷することにより、第２横糸によって作製されている付加層の破壊を生じさせ、一方、第１横糸及び縦糸は、壊されることなく同じストレスに耐えうる。これにより、織物側から、好ましくは、織物によって作製された衣類の外側の、視覚できる側に対応する織物の表側から、第２横糸を除去することができる。
【００２６】
第２横糸のみを壊すことができるような織物にストレスを負荷することによって、織物に負荷される外力によって弱められることなく、第１横糸と織物の基礎層を形成する縦糸にネガティブな影響を与えることなく、織物の表側の上に異なる視覚的効果を提供することができるという利点が得られる。
【００２７】
好ましい織物は、デニムの織物である。織物の色は限定されない。
【００２８】
本発明の一態様によれば、負荷されるストレスは、摩耗すなわちこすりである。この実施形態では、第２横糸の破壊力は、第１横糸の破壊力よりも低く、かつ縦糸の破壊力よりも低い。
好ましくは、第２横糸の破壊力は、第１横糸の引張り強さの１／３〜１／７であり、好ましくは１／３〜１／７である。言い換えれば、第１横糸の破壊力と、第２糸の破壊力との比は、２：１〜７：１、好ましくは３：１〜５：１の範囲である。いずれの場合であっても、第２横糸の破壊力は、処理中に糸を切断することなく、糸を織るために十分な力であるべきである。
【００２９】
破壊力は、例えばウスター（ＵＳＴＥＲ（登録商標））テンソー  ＪＥＴ  ４、又はウスター（ＵＳＴＥＲ（登録商標））ＨＶＩの試験機器を用いて、Ｎ（ニュートン）又はｃＮ（センチニュートン）の単位で測定される。破壊力又はＢ−フォースは、糸が切れるまで、「力対長さ」のグラフを用いて、一定速度の伸びを与えながら測定される最大張力として測定される。上記測定機器のさらなる詳細及び必要とされる尺度を操作する方法は、ウスター（ＵＳＴＥＲ（登録商標））ラボラトリーシステムズの、使用報告書において、２０１０年７月の第３版「ウスター  テクノロジー社の繊維及び糸用の機器によって測定されるすべての品質のパラメータの説明」（ジー．ピーターズ，エス．マイヤ著）の文献で読むことができる。この文献では、破壊力を試験するために、ＡＳＴＭ  Ｄ−１４４５の規格を参照しているが、第１糸と第２糸に対する破壊力の値の比が必要であるのであって、他の試験方法及びパラメータも使用することも可能である。
【００３０】
第１横糸に対してより低い破壊力を備える第２横糸を作製することによって、所望の第２横糸を破壊することができ、第１横糸及び縦糸からなる織物の基礎層に影響を与えず、織物に負荷されるストレスの量を利用しながら、容易に異なる視覚的効果が提供されるので有利である。これらの有利な点は、第２の横糸と第１の横糸とにおける破壊力の値の差が上記の範囲内にあるときに、特に顕著である。
【００３１】
さらに、本発明の他の形態によれば、第２横糸は、第１横糸よりも細くてもよい。第２横糸の番手は、第１横糸の番手とは５〜８倍異なっている。言い換えれば、第２横糸の番手は、第１横糸のそれよりも５〜８倍低い。
【００３２】
第２横糸の番手は、糸の材質によって異なる。例えば、綿が使用される場合には、番手が最大３０Ｎｅまでのものを使用することができ、カポックが使用される場合には、番手が１０Ｎｅのものを使用することができる。
【００３３】
本発明はまた、上に略記したように、本発明の織物の製造方法にも関する。この方法は、縦糸と横糸を織り合せる工程を備えており、横糸は、複数の第１横糸及び複数の第２横糸を備え、表面と裏面を備える織物が形成される。
【００３４】
複数の縦糸と複数の第１横糸は、織物の基礎層を形成し、かつ少なくとも１本の第２横糸は、織物の表側上に付加層を形成している。
【００３５】
本発明の方法は、外的ストレスを織物の少なくとも１つの領域に負荷し、第２横糸の少なくとも一部を破壊する工程であって、第２横糸は、第１横糸よりもストレスに対する抵抗力が低く、その結果、第１横糸は、第２横糸の少なくとも一部を破壊させる織物に負荷される同一の外的ストレスに耐えうるようにする工程を備えていることを特徴としている。
【００３６】
外力は、基礎層に影響を与えない表面の処理によって負荷するのが好ましい。特に第１横糸及び縦糸は、繊維の基礎層を形成するに使用され、また、織物が仕上げ処理されない場合には、織物における糸の特徴を保持できる基礎層を形成するのに使用される。
【００３７】
換言すると、本発明による方法の利点、及び、この方法によって得られる織物の利点は、仕上げ処理が、第２横糸によって作製される付加的かつ破壊可能な層に対して施され、その結果、第２横糸を破壊する目的を持つ仕上げ処理は、織物及び特に織物の基礎層を形成する目的で織り合わされている糸に、ネガティブな影響を与えることはない。
【００３８】
本発明の一局面によれば、ストレスはアブレーションによるものであり、かつ、外力を少なくとも織物の領域に負荷する工程は、織物側、即ち、織物の表側の、少なくとも一領域にアブレーションの処理を行い、第２横糸の少なくとも一部を破壊しかつ除去することより実行される。事実、上述したように、第２横糸は、織物の表側上に上部を形成し、その結果、付加的かつ破壊可能な層を備えるように織られている。
【００３９】
織物の少なくとも一領域に外力を負荷する上記の工程により、織物の第２横糸を破壊する目的で実施可能な処理は、洗濯処理、化学製品の添加、サンドペーパによる擦り、ストーンウォッシュ処理、炎の焦がし、若しくはレーザ処理、又は前記処理を２つ以上組合せた処理から選択することができる。
【００４０】
前述したように、いずれの場合であっても、織物上に負荷されるストレスは、第２横糸の少なくとも一部を破壊することができ、同時に、第１横糸は、第１横糸と第２横糸で異なる特徴を有するため、例えば、前述したように番手及び破壊力により、同一のストレスに耐えることができる。
【００４１】
本発明は、更に、本発明の織物によって作製された衣料品にも関する。好ましい形態によれば、織物の表側は、視覚可能な側で着られているときには、着用品の外から視覚可能な外側を指す。そして、織物の裏側は、着用品が着られているときには、視覚できない内側を指す。これにより、織物の表側上に延在する第２横糸が視覚可能となり、かつ、ストレスが付加されるときに、第２横糸は、織られている第１横糸及び縦糸から作製された織物の基礎層を破壊して見えるようにする。
【００４２】
少なくとも１本又は複数本の第２横糸を備える本発明の織物を使用することによって、異なる外観を備える衣料品を得ることができる。顧客の求めにより、異なる外観のものとすることができる。織物に力を加えることは、織物もしくは着用品の製造の最後に行うと有利である。
【図面の簡単な説明】
【００４３】
本発明の上記及びその他の利点及び特徴は、添付図面を参照しながら行う、下記の非限定的な実施形態に関する説明を読むことにより、明らかになると思う。
【図１】本発明の織物の実施可能な形態の一部の透視図である。
【図２】図１の織物の一部の表面の図である。
【図３】図１の織物の一部の縦断面図である。
【図４】本発明による衣類の実施可能な形態を略示する平面図である。
【図５】本発明の織物の異なる６例を示す図である。
【発明を実施するための形態】
【００４４】
添付図面に示すように、本発明の織物１は、前側５及び裏側６を備える織物を形成するパターンで織り合わされている複数の縦糸２及び複数の横糸３，４を備えている。複数本の第１横糸３及び複数の第２横糸４が使用されている。複数の第１の横糸３は、複数の第２の横糸４とは異なる。複数の第１の横糸３は、特に、本発明によれば、例えば、ストレスに対する抵抗力、色、及び織り方のパターンに異なる特徴を備える、少なくとも２本の第２縦糸を備えている。
【００４５】
本発明により作製された衣服１０を示すように、織物の表面５は、着用時に外から見える側である。換言すると、織物の表面５は、製造時に衣服１０の外面となるようにされる。
【００４６】
織物１の横糸３，４は、縦糸２に対して対応する上部７，７´及び下部８，８´を作製するために、縦糸２の上下に延在している。図示のように、下部８，８´は、横糸３，４がそれぞれ織物の裏側６に沿って通すことにより形成される。また、上部７，７´は、横糸３，４のそれぞれが織物の表側５に沿って通すことにより形成される。
【００４７】
上部７，７´及び下部８，８´は、本発明の織物の一例を断面して示す図３に、より良く示されている。好適な形態によれば、織物１の横糸は、複数の第１横糸３を備えている。この複数の第１横糸３は、縦糸２と織り合せられて、織物の基礎層１ａを形成し、かつ、少なくとも１本又は複数本の横糸４は、織物の付加層１ｂを形成している（図３の断面図を参照されたい）。
【００４８】
好適な実施形態では、本発明による織物は、デニムであり、好ましくは綾織りのデニム（ツイルデニム）織物、より好ましくは、縦糸はインディゴ染めであり、最も好ましくはリング染色されており（ｒｉｎｇ  ｄｙｅｄ）、そのため、デニム織物は、縦糸及び第１横糸を用いて製造される。しかし、本発明は、このようなタイプの織物に限るものではない。
【００４９】
可能な一実施形態によれば、縦糸２及び第１横糸３は、縦糸２に面した綾織りのデニム織物を形成するように織られている。言い換えれば、本発明の実施可能な形態によれば、第１横糸３及び縦糸２は、縦糸２に面した綾織りの織物、即ち、縦糸２が外側から視覚可能な綾織りの織物の形態で、織物の基礎層を形成するように織られる。綾織りの織物のこの種のタイプは当業者に良く知られており、通糸された糸と、組織柄において縦糸及び第１横糸とを相互に交差させることによって、異なるパターンを形成することができる。
【００５０】
本発明の一態様によれば、第１横糸３は、２本以上の縦糸２の下側を通糸することによって、織物の裏側６に沿って下部８を形成するように延在している。その結果、縦糸２に面する綾織りの織物を形成する。図１〜図３に示す実施形態では、第１横糸３は、３本の縦糸２の下と、１本の縦糸２の上を通っている。
【００５１】
前述したように、第２横糸４の、少なくとも１本又は複数本の糸は、擦すり、洗濯、化学的アタック、炎の燃焼及びレーザ処理等のいずれかに伴うストレスに対する抵抗力を有する。この糸は、第１横糸３の複数の糸よりも低い抵抗力を有する。そのため、第２糸を備える織物の少なくとも一部に外力が加わると、第２横糸４の少なくとも一部は損傷する。
【００５２】
図２は、一部又は一領域１１を備える発明の織物１の実施可能な形態の表側５の図である。一部又は一領域１１では、第２横糸４は破壊され、かつ、その後除去される。織物の表側５のこの領域１１では、第１横糸３及び縦糸２が見える。
【００５３】
本発明によれば、第１横糸３は、第２横糸４を破壊させる、即ち、縦糸２及び第１横糸３は、上述の選択されたタイプのストレス下で同じような挙動を生じさせる、同一の外的ストレスに耐えうる。本発明の好ましい態様によれば、さらに縦糸２は外力に耐えうる。上述したように、ストレスの好ましいタイプは、この実施形態では機械的なものである。第２横糸４の破壊強度は、縦糸２及び第１横糸３のそれよりも弱い。
【００５４】
本発明による織物を作製するための好ましい装置としては、少なくとも１本の第２横糸が存在しているため、偏心織機、ドビー織機及びジャカード織機が適切である。縦糸に適切な糸は公知であり、例えば、綿糸、混合繊維の糸、その他である。第１横糸に適切な糸も公知であり、綿糸、混合繊維の糸、例えば、弾性芯と、芯の周りに繊維ファイバーをコーティングした弾性糸である。第２横糸として適切な糸は、綿糸、カポック糸、混合糸、合成糸であり、第２横糸としては、非弾性のものが好ましい。
【００５５】
上述したように、少なくとも１本、又は複数本の第２横糸４の糸、即ち「第２横糸」は、複数の第１横糸３の糸に対して、より低い破壊力を有している（より低い番手の糸でもある）。そのため、第２横糸４は、複数の第１横糸よりも弱く、かつ、細いものである。好適な実施形態によれば、第２横糸の張力及び番手は、縦糸２の張力及び番手よりも低い。
【００５６】
換言すると、本発明の一態様によれば、第２横糸４は、第１横糸３よりも、おそらく複数の縦糸に対して、（より低い破壊力に起因し）より抵抗力が低く、かつ、更に、好ましくは（より低い番手に起因し）より細い。
【００５７】
これにより、第２横糸４は、少なくとも１つの付加層１ｂを形成する。付加層１ｂは、織物の少なくとも一領域１１に対応して、（例えば、捩ったり又は摩損させたりして）視覚可能に、破壊され又は損傷を受ける。これは、縦糸２及び第１横糸３によって形成される織物のうち、下に横たわる基礎層を視覚化するためである。そのため、様々に変更可能な外観及び効果を織物に与えることができる。このことは、織物から製造される着用品にとって最も重要なことである。
【００５８】
織物に負荷される外力は、第２横糸４を破壊することができるが、第１横糸３、及び／又は、縦糸２を破壊することはできない。従って、本発明によれば、織物の基礎層１ａに影響を与えることなく、織物の外側の視覚的効果を得ることができ、かつ、織物を形成する縦糸及び横糸は、直接的に、仕上げ処理される、公知の仕上げ処理に対抗するため、第１横糸３及び縦糸２はこれらの特徴を維持する。
【００５９】
好ましくは、破壊された第２横糸４は、図２及び図４に示す実施形態の領域１１におけるように、織物１から除去される。
第２横糸４の力は、最小の破壊力と等しいか、若しくはそれよりも１０〜２０％大きいものとされる。この最小破壊力は、第２横糸４を織っている間、第２横糸４を破壊することのない力とすることができる。しかし、要求される最終的な効果と、仕上げ処理次第で、破壊力を、より大きくしてもよい。
【００６０】
当業者に知られているように、破壊力は、主に、第２横糸の材料に依存する。しかし、使用される織機、及び織る技術の特徴は、糸を所望の特徴に選択する役割を担う。これは、特に、外力が負荷される下、容易く破壊される必要がある第２横糸４の場合に当てはまる。
【００６１】
好ましい実施形態によれば、第２横糸４の破壊力は、第１横糸３の張力の約１／２〜１／５以下である。
第２横糸４の張力は、３００〜６００ｃＮ（センチニュートン）の範囲であるのが好ましい。
【００６２】
更に、本発明の一態様によれば、第２横糸４の番手は、第１横糸３の番手に対し５〜８倍、異なっている。第２横糸４の番手は、第２横糸４を作製するために使用される物質によって異なってもよい。もし、綿を第２横糸４を作製するのに使用するのであれば、３０Ｎｅ以上の番手のものが選択される。ここでＮｅは、テキスタイルの分野において使用されている公知の番手単位である英語の綿番号（英式綿番手）である。
【００６３】
しかし、カポックは、より太目の糸が第２横糸４によって作製される破壊可能な層に使用する際、大変弱い糸であるため、カポックを第２横糸４のために使用される場合には、番手は約１０Ｎｅのものが選択される。
【００６４】
一般に、第２横糸４は、第１横糸３よりも細いこと、そして、更に好ましくは縦糸２よりも細いことに着目しなければならない。その結果、異なる機械的特徴を備えることに加え、第２横糸は、基礎織物、即ち、縦糸２及び第１横糸３によって作製されている織物の一部となり、層１ｂを通して視覚できる。
【００６５】
本明細書においては、「外力」という表現は、織物が、道具又は適切な装置によって、手動又は自動で、その織物に負荷されるストレスにさらされることを示すために使用されている。ストレスは、機械的又は化学的なものである。本発明の織物を製造する方法に関連して後述するように、織物の第２横糸を破壊する目的を持つ実施可能かつ適切な処理は、洗濯処理、化学製品の利用、サンドペーパの使用、ストーンウォッシュ処理、炎による燃焼若しくはレーザ処理、又はこれらのうちの二つ以上を組み合わせたものから選択することができる。好ましくは、外的ストレスは、織物の一側、好ましくは織物の表側５の少なくとも一領域を処理することによって、織物の少なくとも一領域に負荷され、第２横糸４の少なくとも一部を破壊しかつ除去する。
【００６６】
好ましくは、外的ストレスは、基礎層１ａ、織物の基礎層を形成するために使用される第１横糸３及び縦糸２に影響を与えない表面処理によって負荷される。これにより、第１横糸３及び縦糸２は、織物が仕上げ処理にさらされない場合又はそれらの特徴への変更を減らすような場合において、糸の特徴に対する変化を減少させる。
【００６７】
好ましいストレスは、アブレーションであり、これは公知の方法で実行できる。しかし、アブレーションは、引掻きよりも小さな程度で、洗浄中にも起こる。一実施形態では、アブレーション着用品の普段の消耗に伴い、自然に起こる。ストレスは、例えば、最終的に織物又は着用品の露出によって破壊される第２横糸用の繊維を選択することによって、例えば、基礎ｐＨ条件又は酸性のｐＨ条件で化学的に負荷することができる。化学的なストレスの場合、糸の破壊力は、ストレスが、機械的なものの場合ほど重要でない。本発明によれば、第２横糸４は、破壊可能な付加層を形成するために、織物の表側５の上に延在している。
【００６８】
より詳細に述べると、織物は、第２横糸４を備えている。第２横糸４は、２本好ましくは４本以上の縦糸２を通糸することによって、又は、好ましくは５本以上の縦糸２を通糸することによって、又は、７本以上の縦糸２を通糸することによって、織物の表側５に沿って上部７´が形成するように延在している（特に図３の断面図参照）。
【００６９】
この織り方によって、第２横糸４の上部７´が形成される。その長さは、容易に破壊するのに十分な長さである。言い換えれば、表側５の上の、織物の付加層１ｂを形成しながら、少なくとも４本、好ましくは５本、若しくはそれ以上、又はより好ましくは７本以上の縦糸２を通すことによって、上述した外的なストレスによって容易に破壊することができる。上部７が減らされた延在部は、第２横糸４を破壊することをより難しくさせることに着目しなければならい。更に、破壊されていないそのままの第２糸を備えた領域と領域１１との間の織物の外観は、第２横糸が破壊されかつ除去された場合であって、第２横糸４の上部７´が、少なくとも４本の縦糸を通糸するとき、より劇的に変更される。
【００７０】
第２横糸は、単一の横糸を通糸することによって、縦糸２の下で延在しているのが好ましい。織物業界では、単一の縦糸の下であって、３本、５本又は７本の上の縦糸の通糸路は、３／１，５／１，７／１の構成として公知であり、この構成は、それぞれ、３つ上がり１つ下がり、５つ上がり１つ下がり、７つ上がり１つ下がりを意味し、織物１の表側５及び裏側６に通される縦糸２の数を示している。
図１〜図３に示す実施形態では、第２縦糸４は、７本の縦糸２の上を通り、そのため、７／１の構成で前記織物の表側５に複数の上部７´を形成している。
【００７１】
実施可能な織物１の形態によれば、第２横糸４は、最大２０本の縦糸２、又は、好ましくは最大１５本の縦糸２を通すことによって、織物の表側５に沿う上部７´を形成するように延在している。上記したすべての特徴は、上部７´の長さを異ならせることによって組み合わせることができる。
【００７２】
前記したように、異なる材質及びタイプの糸を、織物１を製造するのに使用することができる。より詳細に述べると、縦糸２、及び／又は第１横糸３のタイプに関し、これらの糸は、１本の糸、及び／又は捩られた糸によって作製できる。第２の横糸４は、第１の横糸よりも弱いことが必要であるため、第２横糸４は、１本の糸からなるものとするのが好ましい。
【００７３】
本発明による織物の糸を作製するために使用可能な材料は、自然繊維及び合成繊維の両方から、及び／又は、それらを混合したものから選択できる。
【００７４】
一実施形態では、第２横糸４は、第１横糸３、及び／又は縦糸２とは異なる材料からなるものとされる。更に、第２横糸４を、第１横糸３、及び／又は縦糸２とは、異なる色、又は、異なる色によるグラデーションを有するものとすると、織物の表面５の視覚的効果を高めることができるので、好都合である。
【００７５】
例えば、織物の基礎層１ａは、デニムのインディゴ染めの織物である場合は、外観は、少なくとも１つの付加層１ｂを形成する複数の第２の横糸４の色によって提供される。付加層１ｂは、織物の表面５で視覚することができる。
【００７６】
織物１の表面の少なくとも一部（例えば、図２に示す実施形態の領域１１）における第２横糸４を破壊することによって、第１横糸３及び縦糸２によって形成されるインディゴ染めの織物の色を、第２横糸４が破壊され、かつ織物１から除去されている領域のみにおいて見ることができる。この除去は、例えば、アブレーションによって、第２横糸を破壊する処理（レーザ処理、燃焼、化学的アタック）と同時又は非同時に実行される。この第２横糸について、除去されずかつ破壊された糸は、洗浄によってやがて除去される。例えば、実施可能な形態として、第２横糸４を、縦糸２及び第１横糸３によって形成されている基礎となる織物層１ａの色よりも、明るい色を有するものとすることができる。またこれとは異なり、第２横糸４を、基礎となる織物層１ａの色よりも暗い色のものとすることができる。
【００７７】
上記したすべての特徴を組み合わせて、異なる材料、異なる色、及び異なる長さの上部７´を有する層１ｂを作製することができる。第２横糸を、縦糸２及び第１横糸３によって形成される織物の基礎層１ａが全体的に延びるように、一般的には織られるが、さらに縦糸及び第１横糸によって、交互又はランダムなパターンで、作製された織物の基礎層１ａの除去された領域のみのために延在させることもできる。言い換えれば、異なる実施可能な形態によれば、第２横糸４によって形成された付加層１ｂは、基礎層１ａの表面全体上に延在するか、又は、表面の一部のみに設けて、繊維の基礎層１ａの所望の部分のみを覆わせることができる。
【００７８】
図５は、上記の実施例による織物に適する織方の６つの例を示す。当業者には公知であるが、織方は、前記織物のパターンの、繰り返しの最小単位のグラフィック修飾で再現している。換言すると、繰り返し単位は、織物の長さ方向に、繰り返している織物のパターンの一単位部である。
【００７９】
特に、図１〜図３に示す織物１は、実施例３の織方の報告書に示されたように構成されている。更に、図５に示す織り方の報告書では、番号１が第１横糸を示し、番号２が第２横糸を示している。各織方の報告書の右側の第１コラムを参照されたい。番号の交互の入れ替わりは、織物パターンの縦糸が延在している方向と平行な方向における第１の横糸と第２の横糸の入れ替わりと、対応している。
【実施例】
【００８０】
以下の二つの実施例は、図５の実施例６の織方の報告書に従って作製された２枚の異なる織物に関する。準備された２枚の織物のために、以下の糸が使用された。下記の値は、平均値である。すべての糸は綿糸である。
糸１
Ｎｅ（番手）；７／１
抵抗性（破壊全長ＲＫＭ）；１７  ｃＮ／ｔｅｘ
破壊力；１５００  ｃＮ
糸２
Ｎｅ（番手）；８／１
抵抗性（破壊全長ＲＫＭ）；１９  ｃＮ／ｔｅｘ
破壊力；１４００  ｃＮ
糸３
Ｎｅ（番手）；１０／１
ＲＫＭ；２０ｃＮ／ｔｅｘ
抵抗性（破壊全長ＲＫＭ）；１１００  ｃＮ
糸４
Ｎｅ（番手）；５０／１
ＲＫＭ；２７ｃＮ／ｔｅｘ
抵抗性（破壊全長ＲＫＭ）；４００  ｃＮ
【００８１】
糸４は、破壊力の値が低いことから分かるように、第２横糸として使った。
【００８２】
織物１
軽量構造。仕上げ処理されているが、洗浄なしの織物の値。
縦糸番手；  ＮＥ  １０／１  リングかつスラブ
１．  横糸番手；  Ｎｅ  １０／１  リング
２．  横糸番手；  Ｎｅ  ５０／１  リング
縦糸密度；２８．８  スレッド／ｃｍ
横糸密度；３９．３  ピックス／ｃｍ
洗浄されていない状態での重さ；３５０  グラム／ｃｍ
【００８３】
織物２
重量構造。仕上げ処理されているが、洗浄なしの織物の値。
縦糸番手；  ＮＥ  ８／１  リングかつスラブ
３．  横糸番手；  Ｎｅ  ７／１  リング
４．  横糸番手；  Ｎｅ  ５０／１  リング
縦糸密度；２９．８  スレッド／ｃｍ
横糸密度；４０．５  ピックス／ｃｍ
洗浄されない状態での重さ；４３０  グラム／ｃｍ
【００８４】
織物１及び２は、デニム織物として準備した。織物１及び２を、洗浄し、かつ、ストーンウォッシュするための長ズボンを作成した。取得された長ズボンは、足の上部の比較的大きな領域を用いて、長ズボン上に分布されている第２横糸を除去する領域を示した。ストーンウォッシュ処理の時間は、伝統的な長ズボンへの効果と同じようになる時間を大幅に短縮した。
【００８５】
前述したように、本発明の織物は、衣類を作製するのに使用される。衣類１０を作製する前に、織物に外的ストレスを負荷する。しかし、好ましくは、このストレスを、衣類に負荷することも好ましい。その目的は、選択された領域１１において、第２横糸の層１ｂを破壊するためである。
【００８６】
従って、本発明は、本発明による織物１によって作製される衣類１０にも関連しており、第２糸４の一体層１ｂといくつかの領域で破壊されている第２糸４の層を用いて、（織物と同様に）衣類を保護することを目的としている。図４は、本発明、例えばデニム織物による織物１によって作製された長ズボン１９を概略的に示す。シャツ、スカート等の様々な衣類を、本発明の織物から作製することができる。
【００８７】
本発明によれば、織物の表側５とは、衣類を着用したときに、外側となる面である。衣類を着たとき、織物１の裏側が、衣類１０の内側となって、外部から見えない側である。これにより、織物１の表側５上に延在している第２横糸４が視覚化される。ストレスが負荷される領域では、第２横糸４は、織られた第１横糸３及び縦糸２から作製された織物の基礎層１ａを視覚化するために破壊される。破壊された糸４が織物から除去されない場合は、さらに視覚化される。
【００８８】
本発明の一態様によれば、最後の状態で、衣類１０は、第２横糸４が織物１から破壊かつ除去されている外側から視覚できる側５の少なくとも一つの領域を含んでいる。図４に示す実施形態では、長ズボン１０は、長ズボン１０の足部と対応するように配置された領域１１を備えている。長ズボン１０の足には、第２横糸４が破壊され、引き続き除去されている。その結果、（織物糸２及び第１横糸３によって作製された）基礎層１ａを見ることができる。
【００８９】
一般に、衣類１０は、第２横糸４が破壊され、かつ除去されている異なる領域１１を備えることができる。この領域１１又はこの領域１１の何箇所かは、表側（即ち、外から見える表面）上で異なる位置で配置される。
【００９０】
さらに、前述したように、第２横糸４は、織物の少なくとも一部の上で、少なくとも、第１横糸３及び縦糸２によって作製された織物の基礎層１ａ上で、織ることができる。図４に示す実施形態では、第２横糸４は、織物の表側５を完全に覆うように織られており、第２横糸４は、領域１１又は領域１１のいくつかの所望位置から破壊され除去される。
【００９１】
織物の外側から第２横糸４を破壊し除去する方法は、例えば、前述した通りであり、実施例では、第２横糸４は、通常の服を着るとき、及び衣類が着られるときに起こる引き裂きによる「引掻き部」があると、それに対応できないほど弱い。従って、この実施形態では、伝統的な織物で作製された長ズボンを履くときよりも、かなり速く織物が消耗するため、長ズボンその他の衣類は、使用に伴いその外観が変化する。これは、本発明の顕著な利点である。
【００９２】
本発明はまた、本発明の織物１を製造する方法にも関する。この方法については、実施例的な形態を参照して既述したが、この方法は、縦糸２及び横糸３，４を織り合せる工程を備えている。この方法では、横糸は、第１の横糸３と少なくとも１本又は複数の横糸４を備える、織物を形成している。この織物では、第２の横糸の複数の糸が、織物の表側で延在しており、例えば、同一のストレスが負荷されている織物の他の残り部分の抵抗力よりも、低い破壊力のストレスへの抵抗力となっている。
【００９３】
好ましくは、第２横糸４は、３本、好ましくは４本以上の縦糸２を通すことにより、更に好ましくは、７本以上の縦糸２を通すことにより織られる。本発明の一態様によれば、第２横糸４は、最大２０本の縦糸２を通糸することによって、好ましくは１５本の縦糸２を通すことによって、最も好ましくは、１２本の縦糸を通すことによって、織物の前側５に沿って上部７を形成して延在するように織られる。
【００９４】
複数本の縦糸２、及び複数本の横糸３は、織物の基礎層１ａを形成し、かつ、少なくとも１本又は複数本の第２横糸４は、織物の基礎層１ａを形成している。この織物は、前述したように、織物の残されている他の糸を損傷することなく、破壊され、かつ場合によっては除去される。
【００９５】
また本発明は、衣類を作製する方法にも関し、上述のような織物を作製し、この織物から衣類を製造し、かつ、外的ストレスを着用品の織物の少なくとも一領域に加えて、破壊可能な第２横糸４の少なくとも一部を破壊する。
【００９６】
外的ストレスは、表面の処理によって付与される。この表面処理は、除去された量の基礎層１ａにおいて、特に、織物の基礎層を形成するのに使用される第１横糸３及び第２縦糸４に影響を与えないものもあり、又は、与えるものもある。そのようにして、第１横糸３及び縦糸２は、織物が仕上げ処理されないような場合に、その特徴を保持する。
【００９７】
本発明の一態様によれば、外的なストレスを織物の少なくとも一領域に負荷する工程は、織物の任意の側、好ましくは織物の表側の少なくとも一領域１１をアブレーション処理することにより実行され、第２横糸４の少なくとも一部を破壊する。事実、上述したように、第２横糸４は、織物の表側上で外面７を形成し、その結果、付加的かつ破壊可能な付加層１ｂが作製される。例えば、図４の断面図を参照されたい。
【００９８】
外的ストレスを、織物の少なくとも一領域に負荷する前記工程において、繊維の第２横糸４を破壊する目的で実行できる処理は、洗濯処理、化学品の添加、サンドペーパで擦る方法、ストーンウォッシュ処理、炎で燃焼する処理、又はレーザ処理から選択される。
【００９９】
上述したように、いずれの場合であっても、織物１に負荷されるストレスは、第２横糸４の少なくとも一部を破壊することができるが、少なくとも第１横糸３が、上述したように、特に番手及び張力によって、第１横糸と第２横糸との特徴の差に起因して、同じストレスに耐えることができる。
【０１００】
図２は、第２横糸４は既に破壊され、かつ除去されている一部又は領域１１を備える本発明による織物１の実施可能な形態の表側５の図である。織物の表側５のこの領域１１において、第１横糸３及び縦糸２を見ることができる。
【０１０１】
事実、本発明の方法の一形態においては、上記方法は、織物から前記破壊された第２の横糸４を除去する工程を更に備えている。この除去は、織物１の少なくとも一領域の上に、前記外力を負荷する工程中、またはその後に実行される。
【符号の説明】
【０１０２】
１  織物
１ａ  基礎層
１ｂ  付加層
２  縦糸
３  第１横糸
４  第２横糸
５  表面
６  裏面
７、７´  外面
８、８´  内面
１０  衣類
１１  領域
【図１】
2015052195.tif 000003
【図２】
2015052195.tif 000004
【図３】
2015052195.tif 000005
【図４】
2015052195.tif 000006
【図５】
2015052195.tif 000007
【外国語明細書】
2015052195000001.pdf